【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
超高固体含有量のポリウレタン分散液の連続製造方法であって、
第一のポリウレタンプレポリマーまたは第一のポリウレタンプレポリマーエマルジョンを含む、第一の流れを供給する工程と；
第二のポリウレタンプレポリマー、第二のポリウレタンプレポリマーエマルジョン、低固体含有量のポリウレタン分散液、シードラテックスおよびそれらの組み合わせから成る群より選択される媒体相である、第二の流れを供給する工程と；
連鎖延長剤の存在下で前記第一の流れと前記第二の流れを連続的に合流させる工程と；
それによって、前記超高固体含有量のポリウレタン分散液（この場合、前記超高固体含有量のポリウレタン分散液は、前記超高固体含有量のポリウレタン分散液の総重量に基づき少なくとも６０重量パーセントの固体含有量の固体、およびブルックフィールド粘度計を用いスピンドル＃４を使用して２１℃、２０ｒｐｍで５０００ｃｐｓ未満の粘度を、有する）を形成する工程と、
を含む、方法。
【請求項２】
前記第一の流れが、第一のポリマー樹脂を含み、前記第二の流れが、第二のポリマー樹脂を含み、ならびに前記第一のポリマー樹脂と前記第二のポリマー樹脂が、１：５から１：２の範囲の体積平均粒径比を有する、請求項１に記載の超高固体含有量のポリウレタン分散液の連続製造方法。
【請求項３】
前記第一のポリマー樹脂と前記第二のポリマー樹脂が、約１：３の範囲の体積平均粒径比を有する、請求項２に記載の超高固体含有量のポリウレタン分散液の連続製造方法。
【請求項４】
前記第一の流れが、第一のポリマー樹脂を含み、前記第二の流れが、第二のポリマー樹脂を含み、ならびに前記超高固体含有量のポリウレタン分散液が、前記第一のポリマー樹脂と前記第二のポリマー樹脂の総重量に基づき２０から４０重量パーセントの前記第一のポリマー樹脂（０．０４マイクロメートルから５．０マイクロメートルの範囲の粒径を有する）および６０から８０重量パーセントの前記第二のポリマー樹脂（０．０５マイクロメートルから５．０マイクロメートルの範囲の粒径を有する）を含む、請求項１に記載の超高固体含有量のポリウレタン分散液の連続製造方法。
【請求項５】
前記シードラテックスが、オレフィン、エポキシ、ケイ素、スチレン、アクリレート、ブタジエン、イソプレン、ビニルアセテート、それらのコポリマーおよびそれらのブレンドの分散液、エマルジョンおよびラテックスから成る群より選択される、請求項１に記載の超高固体含有量のポリウレタン分散液の連続製造方法。
【請求項６】
前記シードラテックスが、水中で乳化された油相である、請求項１に記載の超高固体含有量のポリウレタン分散液の連続製造方法。
【請求項７】
超高固体含有量のポリウレタン分散液の連続製造方法であって、
第一のポリウレタンプレポリマーの流れである、第一の流れを供給する工程と；
媒体相である、第二の流れを供給する工程と；
界面活性剤の存在下、１０℃から７０℃の範囲の温度で前記第一の流れと前記第二の流れを互いに連続的に合流させる工程（この場合、前記第二の流れの第一の流れに対する比は、０．１から０．６の範囲であり、前記界面活性剤は、前記第一の流れと前記第二の流れと前記界面活性剤の総重量に基づき０．１から３．０パーセントの濃度範囲で存在する）と；
それによって、前記超高固体含有量のポリウレタン分散液（この場合、前記超高固体含有量のポリウレタン分散液は、前記超高固体含有量のポリウレタン分散液の総重量に基づき少なくとも６０重量パーセントの固体含有量の固体、およびブルックフィールド粘度計を用いスピンドル＃４を使用して２１℃、２０ｒｐｍで５０００ｃｐｓ未満の粘度を、少なくとも有する）を形成する工程と、
を含む、方法。
【請求項８】
請求項１から７のいずれかに記載の連続製造方法によって調製される、超高固体含有量のポリウレタン分散液。
【請求項９】
無機フィラーをさらに含む、請求項８に記載の超高固体含有量のポリウレタン分散液。
【請求項１０】
前記第一または第二のポリウレタンプレポリマーが、少なくとも１つのポリイソシアネートと少なくとも１つのポリオールの反応生成物である、請求項１または７に記載の超高固体含有量のポリウレタン分散液の連続製造方法。
【請求項１１】
前記ポリイソシアネートが、芳香族または脂肪族である、請求項１０に記載の超高固体含有量のポリウレタン分散液の連続製造方法。
【請求項１２】
前記ポリオールが、ポリエーテル、ポリエステル、ポリカーボネート、天然種子油ポリオールおよびそれらの組み合わせから成る群より選択される、請求項１１に記載の超高固体含有量のポリウレタン分散液の連続製造方法。
【請求項１３】
前記第一または第二のポリウレタンプレポリマーが、イオン性または非イオン性である、請求項１２に記載の超高固体含有量のポリウレタン分散液の連続製造方法。
【請求項１４】
前記第一または第二のポリウレタンプレポリマーが、イソシアネート基を末端に有する、またはヒドロキシル基を末端に有する、請求項８に記載の超高固体含有量のポリウレタン分散液の連続製造方法。
【請求項１５】
前記第一または第二のポリウレタンプレポリマーが、イソシアネート基を末端に有する、またはヒドロキシル基を末端に有する、請求項８に記載の超高固体含有量のポリウレタン分散液の連続製造方法。
【請求項１６】
物品の製造方法であって、
第一のポリウレタンプレポリマーまたは第一のポリウレタンプレポリマーエマルジョンを含む、第一の流れを供給する工程と；
第二のポリウレタンプレポリマー、第二のポリウレタンプレポリマーエマルジョン、ポリウレタン分散液、シードラテックスエマルジョンまたはそれらの組み合わせから成る群より選択される媒体相である、第二の流れを供給する工程と；
場合によっては連鎖延長剤の存在下で、前記第一の流れと第二の流れを連続的に合流さる工程と；（４）それによってポリウレタン分散液（前記超高固体含有量のポリウレタン分散液の総重量に基づき固体の少なくとも６０重量パーセントの固体含有量、およびブルックフィールド粘度計を用いスピンドル＃４を使用して２１℃、２０ｒｐｍで５０００ｃｐｓ未満の粘度を有する）を形成する工程と；
前記分散液を基体に塗布する工程と；
前記分散液を乾燥させる工程と；
それによって、物品を形成する工程と
を含む、方法。
【請求項１７】
物品の製造方法であって、
第一のポリウレタンプレポリマーまたは第一のポリウレタンプレポリマーエマルジョンを含む、第一の流れを供給する工程と；
第二のポリウレタンプレポリマー、第二のポリウレタンプレポリマーエマルジョン、ポリウレタン分散液、シードラテックスエマルジョンまたはそれらの組み合わせから成る群より選択される媒体相である、第二の流れを供給する工程と；
場合によっては連鎖延長剤の存在下で、前記第一の流れと第二の流れを連続的に合流させる工程と；（４）それによってポリウレタン分散液（前記超高固体含有量のポリウレタン分散液の総重量に基づき固体の少なくとも６０重量パーセントの固体含有量、およびブルックフィールド粘度計を用いスピンドル＃４を使用して２１℃、２０ｒｐｍで５０００ｃｐｓ未満の粘度を有する）を形成する工程と；
前記分散液を起泡させる工程と；
それによって、フォームを形成する工程と；
前記フォームを乾燥させる工程と；
それによって、物品を形成する工程と
を含む、方法。
【請求項１８】
請求項１６または１７に記載の方法によって製造される物品。